(57)【要約】      （修正有）【課題】還元安定性、ビルドアップ性、及び堅牢性に優れた分散アゾ染料混合物の提供。【解決手段】式（１）で表される染料、及び他の分散染料を含む染料混合物。2018083947.tif 000079［Ｒ１及びＲ２は各々独立にＨ、Ｃ１〜Ｃ４アルキル基又はハロゲン；Ｘ１〜Ｘ３は各々独立にＨ、ハロゲン、ニトロ基、シアノ基、ＳＣＮ、カルボキシ基又はＣＯ−ＮＲ２Ｒ２；Ｙ１はＨ、置換／非置換のＣ１〜Ｃ４アルキル基、Ｃ２〜Ｃ４アルケニル基又は（ＣＨ２）ｍ−フェニル基；Ｙ３はＨ、又はＣ１〜Ｃ４アルキル基；ｍは１又は２］【選択図】なし【特許請求の範囲】
【請求項１】
少なくとも１種の式（１）の染料
【化１】
2018083947.tif 000077
及び、式（２）、（５ａ）、及び（５ｂ）の染料からなる群より選択される１種又は複数種の染料
【化２】
2018083947.tif 000078
［式中、それぞれ互いに独立して
Ｒ１が、水素、（Ｃ１〜Ｃ４）−アルキル、又はハロゲンであり、
Ｒ２が、水素、又は（Ｃ１〜Ｃ４）−アルキルであり、
Ｘ１〜Ｘ８が、水素、ハロゲン、ニトロ、シアノ、ＳＣＮ、カルボキシ、又はＣＯ−ＮＲ２Ｒ２であり、
Ｙ１が、水素、（Ｃ１〜Ｃ４）−アルキル、置換された（Ｃ１〜Ｃ４）−アルキル、（Ｃ２〜Ｃ４）−アルケニル、又は（ＣＨ２）ｍ−フェニルであり、
Ｙ２が、いずれもＹ６により置換された、フェニル、又は（ＣＨ２）ｍ−フェニルであり、
Ｙ３が、水素、又は（Ｃ１〜Ｃ４）−アルキルであり、
Ｙ４が、（Ｃ１〜Ｃ８）−アルキル、又は（ＣＨ２）ｍ−フェニルであり、
Ｙ６が、水素、ニトロ、シアノ、カルボキシ、（Ｃ１〜Ｃ４）−アルキル、又は（Ｃ１〜Ｃ４）−アルコキシであり、
ｎ及びｍが、１、２、３、又は４である］
を含む、染料混合物。
【請求項２】
それぞれが互いに独立して、
Ｒ１が、水素、又は（Ｃ１〜Ｃ２）−アルキルであり、
Ｒ２が、（Ｃ１〜Ｃ２）−アルキルであり、
Ｘ１及びＸ２が、水素、ブロモ、クロロ、ニトロ、又はシアノであり、
Ｘ３が、ニトロ、又はシアノであり、
Ｘ４及びＸ８が、水素、ニトロ、又はシアノであり、
Ｙ１が、（Ｃ１〜Ｃ４）−アルキル、又は（ＣＨ２）ｍ−フェニルであり、
Ｙ２が、フェニル、又は（ＣＨ２）ｍ−フェニルであり、
Ｙ３が、水素、又は（Ｃ１〜Ｃ２）−アルキルであり、
Ｙ４が、（Ｃ１〜Ｃ８）−アルキルであり、
ｎ及びｍが、１又は２である、
請求項１に記載の染料混合物。
【請求項３】
それぞれが互いに独立して、
Ｒ１が、水素、又はメチルであり、
Ｒ２が、メチル、又はエチルであり、
Ｘ１及びＸ２が、水素、ブロモ、クロロ、ニトロ、又はシアノであり、
Ｘ３及びＸ４が、ニトロであり、
Ｘ８が、水素であり、
Ｙ１及びＹ２が、（ＣＨ２）ｍ−フェニルであり、
Ｙ３が、水素、又はメチルであり、
Ｙ４が、（Ｃ１〜Ｃ８）−アルキルであり、
ｎ及びｍが、１又は２である、
請求項１又は２に記載の染料混合物。
【請求項４】
それぞれが互いに独立して、
Ｒ１が、水素であり、
Ｒ２が、メチル、又はエチルであり、
Ｘ１及びＸ２が、水素、ブロモ、クロロ、ニトロ、又はシアノであり、
Ｘ３及びＸ４が、ニトロであり、
Ｘ８が、水素であり、
Ｙ１及びＹ２が、（ＣＨ２）ｍ−フェニルであり、
Ｙ３が、水素であり、
Ｙ４が、（Ｃ１〜Ｃ４）−アルキルであり、
ｎ及びｍが、１又は２である、
請求項１〜３のいずれか一項に記載の染料混合物。
【請求項５】
少なくとも１種の式（２）の染料を含む、請求項１〜４のいずれか一項に記載の染料混合物。
【請求項６】
少なくとも１種の式（５ａ）の染料を含む、請求項１〜４のいずれか一項に記載の染料混合物。
【請求項７】
少なくとも１種の式（５ｂ）の染料を含む、請求項１〜４のいずれか一項に記載の染料混合物。
【請求項８】
請求項１〜７のいずれか一項に記載の染料混合物を含む、染色用水溶液。
【請求項９】
請求項１〜７のいずれか一項に記載の染料混合物を製造するためのプロセスであって、
ａ）式（１）の染料を、所要量の式（２）、（５ａ）及び／又は（５ｂ）の染料と混合する工程、
ｂ）工程ａ）で得られた混合物を均質化する工程
を含む、プロセス。
【請求項１０】
カルボキサミド及び／又はヒドロキシル含有材料を染色又は捺染するためのプロセスであって、前記カルボキサミド及び／又はヒドロキシル含有材料を、請求項１〜７のいずれか一項に記載の染料混合物、及び／又は請求項８に記載の水溶液と接触させることを含む、プロセス。
【請求項１１】
請求項１〜７のいずれか一項に記載の染料混合物を含む、デジタル織物捺染用インク。
【請求項１２】
化学的及び／又は物理的のいずれかで結合された形で請求項１〜７のいずれか一項に記載の染料混合物を含む、合成繊維材料、ナイロン材料、ナイロン−６、ナイロン−６．６、及びアラミド繊維、植物繊維、種子繊維、綿、有機綿、カポック、ヤシ殻からのコイア；靱皮繊維、亜麻、大麻、ジュート、ケナフ、ラミー、籐；葉繊維、サイザル麻、ヘネケ麻、バナナ；茎繊維、竹；動物由来の繊維、羊毛、オーガニックウール、絹、カシミヤウール、アルパカ繊維、モヘア、アンゴラ繊維、さらには毛皮及び皮革材料；人造、再生、及びリサイクル繊維、セルロース系繊維；紙繊維、セルロース系再生繊維、ビスコースレーヨン繊維、アセテート及びトリアセテート繊維、及びＬｙｏｃｅｌｌ繊維からなる群より選択される繊維及びそのような繊維を含むブレンド物。
【発明の詳細な説明】
【技術分野】
【０００１】
本発明は、高湿潤堅牢性の分散アゾ染料混合物に関する。
【背景技術】
【０００２】
発色団の系と２−オキソアルキルケト基とを組み合わせた分散アゾ染料は、たとえば、特許文献１、特許文献２、特許文献３、特許文献４、さらには特許文献５、及び特許文献６に記載されている。ブラック、ネービー、及びブラウンの染料混合物もまた、特許文献７、特許文献８、及び特許文献９からも公知であるが、いずれのものも、一般的に言って、洗濯堅牢性及び摩擦堅牢性（ｃｏｎｔａｃｔ−ｆａｓｔｎｅｓｓ）の点で満足いくものではない。それらに加えて、特許文献１０及び特許文献１１には、以下における構造（１）の染料に類似の染料の組合せが開示されている。特許文献１２には、以下における構造（２）及び（３）に類似の染料の混合物が開示されており、また特許文献１３及び特許文献１４には以下における構造（５）の構造に類似の構造が開示されている。
【先行技術文献】
【特許文献】
【０００３】
【特許文献１】国際公開第２００９／０３７２１５号パンフレット
【特許文献２】国際公開第２００８／０９００４２号パンフレット
【特許文献３】国際公開第２００８／０４９７５８号パンフレット
【特許文献４】国際公開第２００５／０５６６９０号パンフレット
【特許文献５】英国特許第９０９  ８４３号明細書
【特許文献６】独国特許第２６  １２  ７４２号明細書
【特許文献７】国際公開第１９９７／０４０３１号パンフレット
【特許文献８】欧州特許第０  ６６７  ３７６号明細書
【特許文献９】特開平１１−１５８４０２号公報
【特許文献１０】国際公開第２００６／１３１５３０号パンフレット
【特許文献１１】国際公開第２０１２／０９５２８４号パンフレット
【特許文献１２】独国特許第１０  ２００８  ０５４５３１号明細書
【特許文献１３】独国特許第１９６  ４６  ４２９号明細書
【特許文献１４】米国特許第４，５４８，６１３号明細書
【発明の概要】
【課題を解決するための手段】
【０００４】
驚くべきことには、オレンジ／ブラウンからレッド／ルビーまでの色調を有する２−オキソ−アルキルケト基を有する染料と、選択された他のアゾ分散染料との混合物が、ポリエステル及びポリエステルブレンド物、特にポリエステル−エラスタン／ポリエステル−スパンデックスに、改良された洗濯堅牢性及び摩擦堅牢性を与えるということが見いだされた。本発明において使用される染料に類似のいくつかの染料が、ほぼ３０年も前から公知であったので、染料を選択、変更、及び組み合わせることによって、優れた還元安定性、ビルドアップ性、及び堅牢性、特に乾熱堅牢性及び昇華堅牢性を有する新規な染料混合物を見いだすことが可能となったということは、さらに驚くべきことである。
【０００５】
したがって、本発明は、以下のものを含む染料混合物を目的としている：
少なくとも１種の式（１）の染料
【化１】
2018083947.tif 000002
並びに
ａ）〜ｆ）からなるリストから選択される、少なくとも１種の染料又は染料の群：
ａ）少なくとも１種の式（２）の染料
【化２】
2018083947.tif 000003
ｂ）少なくとも２種の異なった、式（３）の染料
【化３】
2018083947.tif 000004
ｃ）少なくとも１種の式（３）の染料及び少なくとも１種の式（４）の染料
【化４】
2018083947.tif 000005
ｄ）少なくとも２種の異なった、式（３）の染料、及び少なくとも１種の式（４）の染料
ｅ）少なくとも１種の式（５ａ）の染料
【化５】
2018083947.tif 000006
ｆ）少なくとも１種の式（５ｂ）の染料
【化６】
2018083947.tif 000007
［式中、それぞれ互いに独立して
Ｒ１が、水素、（Ｃ１〜Ｃ４）−アルキル、又はハロゲンであり、
Ｒ２が、水素、又は（Ｃ１〜Ｃ４）−アルキルであり、
Ｒ３〜Ｒ６が、（Ｃ１〜Ｃ４）−アルキル、（ＣＨ２）ｎ−Ｏ−（Ｃ１〜Ｃ４）−アルキル、（ＣＨ２）ｎ−Ｏ−ＣＯ−（Ｃ１〜Ｃ４）−アルキル、（ＣＨ２）ｎ−ＣＯＯ−（Ｃ１〜Ｃ４）−アルキル、（ＣＨ２）ｎ−フェニル、又は（ＣＨ２）ｎ−ＣＯＯ（ＣＨ２）ｍ−ＣＯ−（Ｃ１〜Ｃ４）−アルキルであり、
Ｘ１〜Ｘ８が、水素、ハロゲン、ニトロ、シアノ、ＳＣＮ、カルボキシ、又はＣＯ−ＮＲ２Ｒ３であり、
Ｙ１が、水素、（Ｃ１〜Ｃ４）−アルキル、置換された（Ｃ１〜Ｃ４）−アルキル、（Ｃ２〜Ｃ４）−アルケニル、又は（ＣＨ２）ｍ−フェニルであり、
Ｙ２が、いずれもＹ６により置換された、フェニル、又は（ＣＨ２）ｍ−フェニルであり、
Ｙ３が、水素、又は（Ｃ１〜Ｃ４）−アルキルであり、
Ｙ４が、（Ｃ１〜Ｃ８）−アルキル、又は（ＣＨ２）ｍ−フェニルであり、
Ｙ５が、水素、（Ｃ１〜Ｃ４）−アルキル、又は（Ｃ１〜Ｃ４）−アルコキシであり、
Ｙ６が、水素、ニトロ、シアノ、カルボキシ、（Ｃ１〜Ｃ４）−アルキル、又は（Ｃ１〜Ｃ４）−アルコキシであり、
ｎ及びｍが、１、２、３、又は４である］。
【発明を実施するための形態】
【０００６】
本発明の一つの好ましい実施形態は、以下のものを含む上述の染料混合物である：
少なくとも１種の式（１）の染料
【化７】
2018083947.tif 000008
及び
少なくとも１種の式（２）の染料
【化８】
2018083947.tif 000009
及び、任意選択で、
式（３）、（４）、（５ａ）、及び（５ｂ）の染料からなる群より選択される１種又は複数種の染料
【化９】
2018083947.tif 000010
［式中、それぞれ互いに独立して
Ｒ１が、水素、（Ｃ１〜Ｃ４）−アルキル、又はハロゲンであり、
Ｒ２が、水素、又は（Ｃ１〜Ｃ４）−アルキルであり、
Ｒ３〜Ｒ６が、（Ｃ１〜Ｃ４）−アルキル、（ＣＨ２）ｎ−Ｏ−（Ｃ１〜Ｃ４）−アルキル、（ＣＨ２）ｎ−Ｏ−ＣＯ−（Ｃ１〜Ｃ４）−アルキル、（ＣＨ２）ｎ−ＣＯＯ−（Ｃ１〜Ｃ４）−アルキル、（ＣＨ２）ｎ−フェニル、又は（ＣＨ２）ｎ−ＣＯＯ（ＣＨ２）ｍ−ＣＯ−（Ｃ１〜Ｃ４）−アルキルであり、
Ｘ１〜Ｘ８が、水素、ハロゲン、ニトロ、シアノ、ＳＣＮ、カルボキシ、又はＣＯ−ＮＲ２Ｒ３であり、
Ｙ１が、水素、（Ｃ１〜Ｃ４）−アルキル、置換された（Ｃ１〜Ｃ４）−アルキル、（Ｃ２〜Ｃ４）−アルケニル、又は（ＣＨ２）ｍ−フェニルであり、
Ｙ２が、いずれもＹ６により置換された、フェニル、又は（ＣＨ２）ｍ−フェニルであり、
Ｙ３が、水素、又は（Ｃ１〜Ｃ４）−アルキルであり、
Ｙ４が、（Ｃ１〜Ｃ８）−アルキル、又は（ＣＨ２）ｍ−フェニルであり、
Ｙ５が、水素、（Ｃ１〜Ｃ４）−アルキル、又は（Ｃ１〜Ｃ４）−アルコキシであり、
Ｙ６が、水素、ニトロ、シアノ、カルボキシ、（Ｃ１〜Ｃ４）−アルキル、又は（Ｃ１〜Ｃ４）−アルコキシであり、
ｎ及びｍが、１、２、３、又は４である］。
【０００７】
好ましい染料混合物もまた存在し、それらは、上述の染料混合物であって、それぞれ互いに独立して、
Ｒ１が、水素、又は（Ｃ１〜Ｃ２）−アルキルであり、
Ｒ２が、（Ｃ１〜Ｃ２）−アルキルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３及びＸ７が、ニトロ、又はシアノであり、
Ｘ４が、水素、ニトロ、又はシアノであり、
Ｘ５及びＸ６が、水素、ブロモ、クロロ、ニトロ、又はシアノであり、
Ｘ８が、水素、ニトロ、又はシアノであり、
Ｙ１が、（Ｃ１〜Ｃ４）−アルキル、又は（ＣＨ２）ｍ−フェニルであり、
Ｙ２が、フェニル、又は（ＣＨ２）ｍ−フェニルであり、
Ｙ３が、水素、又は（Ｃ１〜Ｃ２）−アルキルであり、
Ｙ４が、（Ｃ１〜Ｃ８）−アルキル、又は（ＣＨ２）ｍ−フェニルであり、
Ｙ５が、水素、（Ｃ１〜Ｃ２）−アルキル、又は（Ｃ１〜Ｃ２）−アルコキシであり、
ｎ及びｍが、１又は２である、ものが好ましい。
【０００８】
さらにより好ましいのは、上述の染料混合物であって、それぞれ互いに独立して、
Ｒ１が、水素、又はメチルであり、
Ｒ２が、メチル、又はエチルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３、Ｘ４、及びＸ７が、ニトロであり、
Ｘ５及びＸ６が、水素、ブロモ、クロロ、ニトロ、又はシアノであり、
Ｘ８が、水素であり、
Ｙ１及びＹ２が、（ＣＨ２）ｍ−フェニルであり、
Ｙ３が、水素、又はメチルであり、
Ｙ４が、（Ｃ１〜Ｃ８）−アルキル、又は（ＣＨ２）ｍ−フェニルであり、
Ｙ５が、水素、Ｏ−メチル、又はＯ−エチルであり、
ｎ及びｍが、１又は２である、ものである。
【０００９】
しかしながら、最も好ましいのは、上述の染料混合物であって、それぞれ互いに独立して、
Ｒ１が、水素であり、
Ｒ２が、メチル、又はエチルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３、Ｘ４、及びＸ７が、ニトロであり、
Ｘ５及びＸ６が、水素、ブロモ、クロロ、ニトロ、又はシアノであり、
Ｘ８が、水素であり、
Ｙ１及びＹ２が、（ＣＨ２）ｍ−フェニルであり、
Ｙ３が、水素であり、
Ｙ４が、（Ｃ１〜Ｃ４）−アルキルであり、
Ｙ５が、水素、又はＯ−メチルであり、
ｎ及びｍが、１又は２である、ものである。
【００１０】
式（１）及び（２）の染料からなる染料混合物、並びに式（１）及び（２）の染料と、シェーディング成分として上では述べられていない追加の染料とを含む混合物の他にも、特定の組合せの染料を含む、一連の本発明の染料混合物も存在するが、それらもすべて、本発明の態様を構成している。
【００１１】
好ましいのは、たとえば、式（３）、（４）、（５ａ）、及び（５ｂ）の染料からなる群より選択される少なくとも１種の染料を含む、上述の染料混合物である。
【００１２】
同様に好ましいのは、式（３）の少なくとも２種の染料を含む、上述の染料混合物である。
【００１３】
さらには、式（３）の少なくとも２種の染料と、式（４）、（５ａ）、及び（５ｂ）の染料からなる群より選択される少なくとも１種の染料とを含む、上述の染料混合物も好ましい。
【００１４】
ネービー及びブラック染料として使用するための、また別の好ましい実施形態は、以下のものを含む染料混合物である：
式（３）及び（４）の染料からなる群より選択される少なくとも１種の染料
【化１０】
2018083947.tif 000011
及び式（１）の少なくとも１種の染料
【化１１】
2018083947.tif 000012
並びに任意選択で、式（２）、（５ａ）、及び（５ｂ）の染料からなる群より選択される１種又は複数種の染料
【化１２】
2018083947.tif 000013
［式中、それぞれ互いに独立して
Ｒ１が、水素、（Ｃ１〜Ｃ４）−アルキル、又はハロゲンであり、
Ｒ２が、水素、又は（Ｃ１〜Ｃ４）−アルキルであり、
Ｒ３〜Ｒ６が、（Ｃ１〜Ｃ４）−アルキル、（ＣＨ２）ｎ−Ｏ−（Ｃ１〜Ｃ４）−アルキル、（ＣＨ２）ｎ−Ｏ−ＣＯ−（Ｃ１〜Ｃ４）−アルキル、（ＣＨ２）ｎ−ＣＯＯ−（Ｃ１〜Ｃ４）−アルキル、（ＣＨ２）ｎ−フェニル、又は（ＣＨ２）ｎ−ＣＯＯ（ＣＨ２）ｍ−ＣＯ−（Ｃ１〜Ｃ４）−アルキルであり、
Ｘ１〜Ｘ８が、水素、ハロゲン、ニトロ、シアノ、ＳＣＮ、カルボキシ、又はＣＯ−ＮＲ２Ｒ３であり、
Ｙ１が、水素、（Ｃ１〜Ｃ４）−アルキル、置換された（Ｃ１〜Ｃ４）−アルキル、（Ｃ２〜Ｃ４）−アルケニル、又は（ＣＨ２）ｍ−フェニルであり、
Ｙ２が、いずれもＹ６により置換された、フェニル、又は（ＣＨ２）ｍ−フェニルであり、
Ｙ３が、水素、又は（Ｃ１〜Ｃ４）−アルキルであり、
Ｙ４が、（Ｃ１〜Ｃ８）−アルキル、又は（ＣＨ２）ｍ−フェニルであり、
Ｙ５が、水素、（Ｃ１〜Ｃ４）−アルキル、又は（Ｃ１〜Ｃ４）−アルコキシであり、
Ｙ６が、水素、ニトロ、シアノ、カルボキシ、（Ｃ１〜Ｃ４）−アルキル、又は（Ｃ１〜Ｃ４）−アルコキシであり、
ｎ及びｍが、１、２、３、又は４である］。
【００１５】
この好ましい実施形態の場合においても、好ましい混合物が存在し、それらは、上述の染料混合物であって、それぞれ互いに独立して、
Ｒ１が、水素、又は（Ｃ１〜Ｃ２）−アルキルであり、
Ｒ２が、（Ｃ１〜Ｃ２）−アルキルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３及びＸ７が、ニトロ、又はシアノであり、
Ｘ４が、水素、ニトロ、又はシアノであり、
Ｘ５及びＸ６が、水素、ブロモ、クロロ、ニトロ、又はシアノであり、
Ｘ８が、水素、ニトロ、又はシアノであり、
Ｙ１が、（Ｃ１〜Ｃ４）−アルキル、又は（ＣＨ２）ｍ−フェニルであり、
Ｙ２が、フェニル、又は（ＣＨ２）ｍ−フェニルであり、
Ｙ３が、水素、又は（Ｃ１〜Ｃ２）−アルキルであり、
Ｙ４が、（Ｃ１〜Ｃ８）−アルキル、又は（ＣＨ２）ｍ−フェニルであり、
Ｙ５が、水素、（Ｃ１〜Ｃ２）−アルキル、又は（Ｃ１〜Ｃ２）−アルコキシであり、
ｎ及びｍが、１又は２である、ものが好ましい。
【００１６】
さらにより好ましいのは、上述の染料混合物であって、それぞれ互いに独立して、
Ｒ１が、水素、又はメチルであり、
Ｒ２が、メチル、又はエチルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３、Ｘ４、及びＸ７が、ニトロであり、
Ｘ５及びＸ６が、水素、ブロモ、クロロ、ニトロ、又はシアノであり、
Ｘ８が、水素であり、
Ｙ１及びＹ２が、（ＣＨ２）ｍ−フェニルであり、
Ｙ３が、水素、又はメチルであり、
Ｙ４が、（Ｃ１〜Ｃ８）−アルキル、又は（ＣＨ２）ｍ−フェニルであり、
Ｙ５が、水素、Ｏ−メチル、又はＯ−エチルであり、
ｎ及びｍが、１又は２である、ものである。
【００１７】
しかしながら、最も好ましいのは、上述の染料混合物であって、それぞれ互いに独立して、
Ｒ１が水素であり、
Ｒ２が、メチル、又はエチルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３、Ｘ４、及びＸ７が、ニトロであり、
Ｘ５及びＸ６が、水素、ブロモ、クロロ、ニトロ、又はシアノであり、
Ｘ８が、水素であり、
Ｙ１及びＹ２が、（ＣＨ２）ｍ−フェニルであり、
Ｙ３が、水素であり、
Ｙ４が、（Ｃ１〜Ｃ４）−アルキルであり、
Ｙ５が、水素、又はＯ−メチルであり、
ｎ及びｍが、１又は２である、ものである。
【００１８】
式（３）及び／又は（４）並びに（１）の染料からなる染料混合物、並びに式（３）及び／又は（４）並びに（１）の染料と、シェーディング成分として上では述べられていない追加の染料とを含む混合物の他にも、特定の組合せの染料を含む、一連の本発明の染料混合物も存在するが、それらもすべて、本発明の態様を構成している。
【００１９】
好ましいのは、たとえば、式（３）の少なくとも２種の染料を含む、上述の染料混合物である。
【００２０】
同様に好ましいのは、式（２）の少なくとも１種の染料を含む、上述の染料混合物である。
【００２１】
また、式（４）及び（５ａ）の少なくとも一種の染料、又は式（４）及び（５ｂ）の少なくとも１種の染料を含む、上述の染料混合物も好ましい。
【００２２】
さらにまた別の好ましい実施形態は、ブラウン染料として使用するための染料混合物である。これは、以下のものを含む染料混合物である：
少なくとも１種の式（１）の染料
【化１３】
2018083947.tif 000014
及び、式（２）、（５ａ）、及び（５ｂ）の染料からなる群より選択される１種又は複数種の染料
【化１４】
2018083947.tif 000015
［式中、それぞれ互いに独立して
Ｒ１が、水素、（Ｃ１〜Ｃ４）−アルキル、又はハロゲンであり、
Ｒ２が、水素、又は（Ｃ１〜Ｃ４）−アルキルであり、
Ｘ１〜Ｘ８が、水素、ハロゲン、ニトロ、シアノ、ＳＣＮ、カルボキシ、又はＣＯ−ＮＲ２Ｒ２であり、
Ｙ１が、水素、（Ｃ１〜Ｃ４）−アルキル、置換された（Ｃ１〜Ｃ４）−アルキル、（Ｃ２〜Ｃ４）−アルケニル、又は（ＣＨ２）ｍ−フェニルであり、
Ｙ２が、いずれもＹ６により置換された、フェニル、又は（ＣＨ２）ｍ−フェニルであり、
Ｙ３が、水素、又は（Ｃ１〜Ｃ４）−アルキルであり、
Ｙ４が、（Ｃ１〜Ｃ８）−アルキル、又は（ＣＨ２）ｍ−フェニルであり、
Ｙ６が、水素、ニトロ、シアノ、カルボキシ、（Ｃ１〜Ｃ４）−アルキル、又は（Ｃ１〜Ｃ４）−アルコキシであり、
ｎ及びｍが、１、２、３、又は４である］。
【００２３】
好ましい染料混合物もまた存在し、それらは、上述の染料混合物であって、それぞれ互いに独立して：
Ｒ１が、水素、又は（Ｃ１〜Ｃ２）−アルキルであり、
Ｒ２が、（Ｃ１〜Ｃ２）−アルキルであり、
Ｘ１及びＸ２が、水素、ブロモ、クロロ、ニトロ、又はシアノであり、
Ｘ３が、ニトロ、又はシアノであり、
Ｘ４及びＸ８が、水素、ニトロ、又はシアノであり、
Ｙ１が、（Ｃ１〜Ｃ４）−アルキル、又は（ＣＨ２）ｍ−フェニルであり、
Ｙ２が、フェニル、又は（ＣＨ２）ｍ−フェニルであり、
Ｙ３が、水素、又は（Ｃ１〜Ｃ２）−アルキルであり、
Ｙ４が、（Ｃ１〜Ｃ８）−アルキルであり、
ｎ及びｍが、１又は２である、ものが好ましい。
【００２４】
さらにより好ましいのは、上述の染料混合物であって、それぞれ互いに独立して、
Ｒ１が、水素、又はメチルであり、
Ｒ２が、メチル、又はエチルであり、
Ｘ１及びＸ２が、水素、ブロモ、クロロ、ニトロ、又はシアノであり、
Ｘ３及びＸ４が、ニトロであり、
Ｘ８が、水素であり、
Ｙ１及びＹ２が、（ＣＨ２）ｍ−フェニルであり、
Ｙ３が、水素、又はメチルであり、
Ｙ４が、（Ｃ１〜Ｃ８）−アルキルであり、
ｎ及びｍが、１又は２である、ものである。
【００２５】
しかしながら、最も好ましいのは、上述の染料混合物であって、それぞれ互いに独立して、
Ｒ１が水素であり、
Ｒ２が、メチル、又はエチルであり、
Ｘ１及びＸ２が、水素、ブロモ、クロロ、ニトロ、又はシアノであり、
Ｘ３及びＸ４が、ニトロであり、
Ｘ８が、水素であり、
Ｙ１及びＹ２が、（ＣＨ２）ｍ−フェニルであり、
Ｙ３が、水素であり、
Ｙ４が、（Ｃ１〜Ｃ４）−アルキルであり、
ｎ及びｍが、１又は２である、ものである。
【００２６】
式（１）並びに［（２）及び／又は（５ａ）及び／又は（５ｂ）］の染料からなる染料混合物の他にも、式（１）並びに［（２）及び／又は（５ａ）及び／又は（５ｂ）］の染料と、シェーディング成分として上では述べられていない追加の染料とを含む混合物もまた本発明の態様を構成している。
【００２７】
特に興味深いのは、以下のものである：
−  式（２）の少なくとも１種の染料を含む、上述の染料混合物、
−  式（５ａ）の少なくとも１種の染料を含む、上述の染料混合物、及び
−  式（５ｂ）の少なくとも１種の染料を含む、上述の染料混合物。
【００２８】
前に述べたことではあるが、これらの染料混合物はすべて、そのままで使用することができる、すなわち上述の染料のみからなっていてもよいし、あるいは、シェーディング成分としての他の染料を含んでいてもよい。
【００２９】
式（１）〜（５）の染料は公知であり、たとえば以下の文献からの公知の手順に従って調製することが可能である：
欧州特許第０  １６７  ９１３号明細書、独国特許第２６  １０  ６７５号明細書、独国特許第２９  ３６  ４８９号明細書、欧州特許第０  １６１  ６６５号明細書、特開平１１１５８４０３号公報、独国特許第１９  ６４６  ４２９号明細書、及び欧州特許第０  ４４０  ０７２号明細書。
【００３０】
ａ）式（１）の染料を、所要量の式（２）、（３）、（４）、（５ａ）及び／又は（５ｂ）の染料と混合する工程、
ｂ）工程ａ）で得られた混合物を均質化する工程
を含む、上述の染料混合物を製造するための一般的なプロセスが、本発明の別の態様を構成する。
【００３１】
ａ）成分（１）、（２）、及び任意選択で（３）〜（５ｂ）を混合する工程、
ｂ）工程ａ）で得られた混合物を均質化する工程
を含む、上述の染料混合物を製造するための一般的なプロセスが、本発明のさらに別の態様を構成する。
【００３２】
本発明のさらに別の態様は、
ａ）成分（３）及び／又は（４）並びに（１）、そして任意選択で（２）及び／又は（５）を混合する工程、
ｂ）工程ａ）で得られた混合物を均質化する工程
を含む上述の染料混合物を製造するためのプロセスである。
【００３３】
本発明のさらに別の態様は、
ａ）成分（１）と、［（２）及び／又は（５ａ）及び／又は（５ｂ）］とを混合する工程、
ｂ）工程ａ）で得られた混合物を均質化する工程
含む上述の染料混合物を製造するためのプロセスである。
【００３４】
好ましい色にするための本発明の染料混合物の成分の重量％の範囲は、たとえば以下のとおりである：
ブラック／ネービー
１：                ０〜６０
２：                ０〜６０
３：                ０〜８５
４：                ０〜８０
５ａ及び／又は５ｂ：０〜２０
（ただし、（３）及び（４）の内の少なくとも一方は０ではない。）
そして、より好ましくは：
ブラック／ネービー
１：                ５〜５０
２：                ５〜５０
３：                ０〜８５
４：                ０〜８０
５ａ及び／又は５ｂ：０〜２０
（ただし、（３）及び（４）の内の少なくとも一方は０ではない。）
【００３５】
ブラウンの色調のためにも、好ましい混合物が存在する：
ブラウン
１：                ２０〜９０
２：                  ０〜９０
３：                    −−
４：                    −−
５ａ及び／又は５ｂ：  ０〜５０
（ただし、２，５ａ、及び５ｂの内の少なくとも一方は０ではない。）
そして、さらに好ましくは、以下の混合物である：
ブラウン
１：                ２０〜８０
２：                ２０〜８０
３：                  −−
４：                  −−
５ａ及び／又は５ｂ：  ０〜５０。
【００３６】
それぞれの染料混合物においては、その成分の１〜５ｂを合計したものが、その染料混合物が上述の染料からなっている場合には１００％となり、または、たとえばシェーディング成分として追加の染料が添加されている場合には、１００％未満となる。そのような場合においては、シェーディング成分の量が、その染料混合物の全部の染料の重量を基準にして、好ましくは１０重量％未満、より好ましくは５重量％未満、最も好ましくは２重量％未満である。
【００３７】
本発明の染料混合物を染色に使用する場合、その染料混合物を、常法に従って分散剤及び湿潤剤の手段を使用して水性媒体中に分散させて、染色のための染浴又は織物捺染のための捺染糊を調製する。したがって、上述の染料混合物を含む染色用水溶液もまた、本発明の態様を構成する。そしてさらに、以下のものからなる群より選択される繊維、さらにはそのような繊維のブレンド物を染色するための、上述の染料混合物及び／又は上述の水溶液の使用もまた、本発明の態様を構成する：合成繊維：ナイロン、ナイロン−６、ナイロン−６．６、及びアラミド繊維、植物繊維、種子繊維、綿、有機綿、カポック、ヤシ殻からのコイア；靱皮繊維、亜麻、大麻、ジュート、ケナフ、ラミー、籐；葉繊維、サイザル麻、ヘネケ麻、バナナ；茎繊維、竹；動物由来の繊維、羊毛、オーガニックウール、絹、カシミヤウール、アルパカ繊維、モヘア、アンゴラ繊維、さらには毛皮及び皮革材料；人造、再生、及びリサイクル繊維、セルロース系繊維；紙繊維、セルロース系再生繊維、ビスコースレーヨン繊維、アセテート及びトリアセテート繊維、及びＬｙｏｃｅｌｌ繊維。
【００３８】
分散剤の典型的な例を挙げれば、リグノスルホン酸塩、ナフタレンスルホン酸／ホルムアルデヒド縮合物及びフェノール／クレゾール／スルファニル酸／ホルムアルデヒド縮合物などがあり、湿潤剤の典型的な例を挙げれば、スルホン化又はリン酸化されていてもよいアルキルアリールエトキシレートなどがあり、また、共存させてもよいその他の成分の典型的な例を挙げれば、無機塩、鉱油又はノナノールのような制塵剤、有機液体及び緩衝剤などがある。分散剤は、染料混合物の重量を基準にして、３０〜５００％の量で存在させるのがよい。制塵剤は、染料混合物の重量を基準にして、０〜５％の量で使用するのがよい。
【００３９】
カルボキサミド及び／又はヒドロキシル含有材料を、上述の染料混合物及び／又は上述の水溶液と接触させることを含む、カルボキサミド及び／又はヒドロキシル含有材料を染色又は捺染するためのプロセスも、本発明のさらに別の態様を構成する。
【００４０】
たとえば、染色の場合、ポリエステル繊維、及びポリエステル繊維を含む交織織物製品のブレンド糸織物のような繊維混合製品は、一般的な染色法、たとえば高温染色法、キャリヤー染色法及びサーモゾル染色法により、良好な色堅牢性を有する染色をすることが可能である。いくつかの場合においては、染浴に酸性物質を添加することによって、さらにより良好な染色が可能となることもある。
【００４１】
好適なプロセス条件は下記のものから選択することができる：
（ｉ）吸尽染色では、ｐＨが４〜８．５、圧力１〜２バール、温度１２５〜１４０℃で１０〜１２０分、任意選択で金属イオン封鎖剤を添加；
（ｉｉ）連続染色では、ｐＨが４〜８．５、温度１９０〜２２５℃で１５秒〜５分、任意選択で移染防止剤を添加；
（ｉｉｉ）直接捺染では、ｐＨが４〜６．５、高温蒸熱処理ならば、温度１６０〜１８５℃で４〜１５分、あるいは、乾熱を用いたベーク固着ならば、温度１９０〜２２５℃で１５秒〜５分、あるいは、加圧蒸熱処理ならば、温度１２０〜１４０℃、１〜２バールで１０〜４５分、任意選択で湿潤剤及び増粘剤（たとえばアルギネート）を染料の５〜１００重量％添加；
（ｉｖ）抜染（織物材料の上に染料をパジングし、乾燥し、そしてオーバープリントすることによる）では、ｐＨが４〜６．５、任意選択で移染防止剤及び増粘剤を添加；
（ｖ）キャリヤー染色では、ｐＨが４〜７．５、温度９５〜１００℃で、キャリヤーとしてたとえばメチルナフタレン、ジフェニルアミン又は２−フェニルフェノールを使用し、任意選択で金属イオン封鎖剤を添加；そして、
（ｖｉ）アセテート、トリアセテート及びナイロンの常圧染色では、ｐＨが４〜７．５、アセテートの場合は温度約８５℃、トリアセテート及びナイロンの場合には温度約９０℃で１５〜９０分、任意選択で金属イオン封鎖剤を添加する。
【００４２】
上述のプロセスすべてにおいて、その染料混合物は、水性媒体中に０．００１〜２０重量％、好ましくは０．００５〜１６重量％の本発明の染料混合物を含む分散体として染着させる。
【００４３】
上述の染着方法に加えて、合成織物材料及び繊維ブレンド物に染料混合物をインクジェット捺染によって染着することも可能であるが、その際任意選択で、捺染に役立つような予備処理を基材にしておいてもよい。
【００４４】
上述のような染料混合物を含む、デジタル織物捺染用インクは、本発明のまた別の態様である。
【００４５】
インクジェット染着の場合、その染着媒体には、水及び水溶性有機溶媒を、重量比で、１：９９から９９：１まで、より好ましくは１：９５から５０：５０まで、特に１０：９０から４０：６０までの範囲で含んでいてもよい。好ましい水溶性有機溶媒としては、Ｃ１〜Ｃ４−アルカノール、特にメタノール又はエタノール、ケトン、特にアセトン又はメチルエチルケトン、２−ピロリドン又はＮ−メチルピロリドン、グリコール、特にエチレングリコール、プロピレングリコール、トリメチレングリコール、ブタン−２，３−ジオール、チオジグリコール又はジエチレングリコール、グリコールエーテル、特にエチレングリコールモノメチルエーテル、プロピレングリコールモノメチルエーテル又はジエチレングリコールモノメチルエーテル、尿素、スルホン、特にビス−（２−ヒドロキシエチル）スルホン、又はそれらの混合物などが挙げられる。
【００４６】
この染料は、超臨界の二酸化炭素を使用して織物材料に染着させることも可能であるが、その場合には染料配合剤を任意に省略することができる。
【００４７】
合成織物材料は、芳香族ポリエステル、特にポリエチレンテレフタレート、ポリアミド、特にポリヘキサメチレンアジパミド、２級セルロースアセテート、セルローストリアセテート、並びに天然織物材料、特にセルロース系材料及び羊毛から好適に選択することができる。特に好ましい織物材料は、芳香族ポリエステル又は、それと上記の織物材料のいずれかの繊維との繊維ブレンド物である。特に好ましい繊維ブレンド物としては、ポリエステル−綿のようなポリエステル−セルロース、及びポリエステル−羊毛などが挙げられる。織物材料又はそのブレンド物は、フィラメント、ばら繊維（ｌｏｏｓｅ  ｆｉｂｒｅｓ）、糸又は、織布若しくは編み物などの形態をとっているのがよい。
【００４８】
具体的には、ポリエステル繊維の中でも、通常のポリエステル繊維（普通デニール繊維）だけでなくミクロ繊維（極細デニール繊維、０．６デニール未満のもの）も、本発明の染料混合物を用いて満足のいくレベルに染色することが可能な繊維として使用できる。
【００４９】
一般的に言って、すべてのタイプの繊維を染色することが可能であり、従って、以下：合成繊維材料、ナイロン材料、ナイロン−６、ナイロン−６．６、及びアラミド繊維、植物繊維、種子繊維、綿、有機綿、カポック、ヤシ殻からのコイア；靱皮繊維、亜麻、大麻、ジュート、ケナフ、ラミー、籐；葉繊維、サイザル麻、ヘネケ麻、バナナ；茎繊維、竹；動物由来の繊維、羊毛、オーガニックウール、絹、カシミヤウール、アルパカ繊維、モヘア、アンゴラ繊維、さらには毛皮及び皮革材料；人造、再生、及びリサイクル繊維、セルロース系繊維；紙繊維、セルロース系再生繊維、ビスコースレーヨン繊維、アセテート及びトリアセテート繊維、及びＬｙｏｃｅｌｌ繊維からなる群より選択される、化学的及び／又は物理的のいずれかで結合された形で上述の染料混合物を含む繊維及びそのような繊維を含むブレンド物は、本発明のまた別の態様を構成する。
【００５０】
以下の実施例を、本発明を説明するために使用する。部及びパーセントは、特に記さない限り、重量によるものである。重量部の容積部に対する関係は、キログラムのリットルに対する関係と同じである。
【実施例】
【００５１】
実施例１
１５部の式（１−１）の染料を、
【化１５】
2018083947.tif 000016
３０部の式（２−１）の染料と混合し、
【化１６】
2018083947.tif 000017
そして、５５部の式（３−１）の染料粉体と混合した。
【化１７】
2018083947.tif 000018
【００５２】
そのようにして得られた本発明の染料混合物を、分散剤を使用して配合し、噴霧乾燥により乾燥させ、分散染料に典型的な染色条件を使用すると、ポリエステル又はポリエステルブレンド物の上に、濃いブラック色の染色物及び捺染物を与える。
【００５３】
実施例２
２０部の式（１−２）の染料を、
【化１８】
2018083947.tif 000019
２４部の式（２−２）の染料と混合し、
【化１９】
2018083947.tif 000020
そして、５６部の式（４−１）の染料粉体と混合した。
【化２０】
2018083947.tif 000021
【００５４】
そのようにして得られた本発明の染料混合物を、分散剤を使用して配合し、噴霧乾燥により乾燥させ、分散染料に典型的な染色条件下で使用すると、たとえばポリエステル又はポリエステルブレンド物の上に、濃いブラック色の染色物及び捺染物を与える。
【００５５】
実施例３
２０部の式（１−３）の染料を、
【化２１】
2018083947.tif 000022
２２部の式（２−３）の染料と混合し、
【化２２】
2018083947.tif 000023
そして、２６部の式（３−２）の染料粉体と混合し、
【化２３】
2018083947.tif 000024
そして、３２部の式（４−２）の染料粉体と混合した。
【化２４】
2018083947.tif 000025
【００５６】
そのようにして得られた本発明の染料混合物を、分散剤を使用して配合し、噴霧乾燥により乾燥させ、分散染料に典型的な染色条件を適用すると、たとえばポリエステル又はポリエステルブレンド物の上に、濃いブラック色の染色物又は捺染物を与える。
【００５７】
実施例４
１８部の式（１−４）の染料を、
【化２５】
2018083947.tif 000026
２０部の式（２−４）の染料と混合し、
【化２６】
2018083947.tif 000027
そして、３２部の式（３−３）の染料粉体と混合し、
【化２７】
2018083947.tif 000028
そして、２２部の式（３−４）の染料粉体と混合し、
【化２８】
2018083947.tif 000029
そして、８部の式（５ａ−１）の染料粉体と混合した。
【化２９】
2018083947.tif 000030
【００５８】
そのようにして得られた本発明の染料混合物を、分散剤を使用して配合し、噴霧乾燥により乾燥させ、分散染料に典型的な染色条件下では、たとえばポリエステル又はポリエステルブレンド物の上に、濃いブラック色の染色物及び捺染物を与える。
【００５９】
実施例５
２５部の式（１−４）の染料を、
【化３０】
2018083947.tif 000031
２０部の式（２−４）の染料と混合し、
【化３１】
2018083947.tif 000032
そして、４９部の式（４−３）の染料粉体と混合し、
【化３２】
2018083947.tif 000033
そして、６部の式（５ｂ−１）の染料粉体と混合した。
【化３３】
2018083947.tif 000034
【００６０】
そのようにして得られた本発明の染料混合物を、分散剤を使用して配合し、噴霧乾燥により乾燥させ、分散染料に典型的な染色条件では、たとえばポリエステル又はポリエステルブレンド物の上に、濃いブラック色の染色物及び捺染物を与える。
【００６１】
実施例６
１８部の式（１−４）の染料を、
【化３４】
2018083947.tif 000035
１７部の式（２−４）の染料と混合し、
【化３５】
2018083947.tif 000036
そして、２５部の式（３−３）の染料粉体と混合し、
【化３６】
2018083947.tif 000037
そして、３２部の式（３−５）の染料粉体と混合し、
【化３７】
2018083947.tif 000038
そして、８部の式（５ａ−１）の染料粉体と混合した。
【化３８】
2018083947.tif 000039
【００６２】
そのようにして得られた本発明の染料混合物を、分散剤を使用して配合し、噴霧乾燥により乾燥させ、分散染料に典型的な染色条件を使用すると、たとえばポリエステル又はポリエステルブレンド物の両方の上に、濃いブラック色の染色物又は捺染物を与える。
【００６３】
実施例７
２９部の式（１−４）の染料を、
【化３９】
2018083947.tif 000040
３４部の式（２−５）の染料と混合し、
【化４０】
2018083947.tif 000041
そして、３７部の式（５ｂ−１）の染料粉体と混合した。
【化４１】
2018083947.tif 000042
【００６４】
そのようにして得られた本発明の染料混合物を、分散剤を使用して配合し、噴霧乾燥により乾燥させ、分散染料に典型的な染色条件下で、たとえばポリエステル又はポリエステルブレンド物の上に、濃いブラウン色の染色物又は捺染物を与える。
【００６５】
実施例８
２１部の式（１−６）の染料、
【化４２】
2018083947.tif 000043
及び４７部の式（１−７）の染料粉体を、
【化４３】
2018083947.tif 000044
３２部の式（２−６）の染料と混合した。
【化４４】
2018083947.tif 000045
【００６６】
そのようにして得られた本発明の染料混合物を、分散剤を使用して配合し、噴霧乾燥により乾燥させ、分散染料に典型的な染色条件下で、たとえばポリエステル又はポリエステルブレンド物いずれもの上に、濃いブラウン色の染色物又は捺染物を与える。
【００６７】
実施例９
４５部の式（１−７）の染料を、
【化４５】
2018083947.tif 000046
５５部の式（３−５）の染料と混合した。
【化４６】
2018083947.tif 000047
【００６８】
そのようにして得られた本発明の染料混合物を、分散剤を使用して配合し、噴霧乾燥により乾燥させ、分散染料に典型的な染色条件下で、たとえばポリエステル又はポリエステルブレンド物の上に、濃いブラック色の染色物又は捺染物を与える。
【００６９】
実施例１０
２５部の式（１−４）の染料を、
【化４７】
2018083947.tif 000048
７５部の式（４−３）の染料粉体と混合した。
【化４８】
2018083947.tif 000049
【００７０】
そのようにして得られた本発明の染料混合物を、分散剤を使用して配合し、噴霧乾燥により乾燥させ、分散染料に典型的な染色条件下で、たとえばポリエステル又はポリエステルブレンド物の上に、濃いブラック色の染色物又は捺染物を与える。
【００７１】
実施例１１
３１部の式（１−１）の染料を、
【化４９】
2018083947.tif 000050
６９部の式（２−１）の染料と混合した。
【化５０】
2018083947.tif 000051
【００７２】
そのようにして得られた本発明の染料混合物を、分散剤を使用して配合し、噴霧乾燥により乾燥させ、分散染料に典型的な染色条件下で、たとえばポリエステル又はポリエステルブレンド物のいずれの上にも、濃いブラウン色の染色物及び捺染物を与える。
【００７３】
実施例１２
７５部の式（１−２）の染料を、
【化５１】
2018083947.tif 000052
２０部の式（２−２）の染料と混合し、
【化５２】
2018083947.tif 000053
そして、５部の式（５ａ−１）の染料粉体と混合した。
【化５３】
2018083947.tif 000054
【００７４】
そのようにして得られた本発明の染料混合物を、分散剤を使用して配合し、噴霧乾燥により乾燥させ、分散染料に典型的な染色条件では、たとえばポリエステル又はポリエステルブレンド物の上に、イエローブラウン色の染色物及び捺染物を与える。
【００７５】
実施例１３
８５部の式（１−３）の染料を、
【化５４】
2018083947.tif 000055
１５部の式（５ｂ−１）の染料粉体と混合した。
【化５５】
2018083947.tif 000056
【００７６】
そのようにして得られた本発明の染料混合物を、分散剤を使用して配合し、噴霧乾燥により乾燥させ、分散染料に典型的な染色条件では、たとえばポリエステル又はポリエステルブレンド物の上に、イエローブラウン色の染色物及び捺染物を与える。
【００７７】
実施例１４
７１部の式（１−４）の染料を、
【化５６】
2018083947.tif 000057
２９部の式（５ｂ−２）の染料粉体と混合した。
【化５７】
2018083947.tif 000058
【００７８】
そのようにして得られた本発明の染料混合物を、分散剤を使用して配合し、噴霧乾燥により乾燥させ、分散染料に典型的な染色条件下で、たとえばポリエステル又はポリエステルブレンド物の上に、濃いブラウン色の染色物又は捺染物を与える。
【００７９】
実施例１５
２９部の式（１−４）の染料を、
【化５８】
2018083947.tif 000059
３４部の式（２−２）の染料と混合し、
【化５９】
2018083947.tif 000060
そして、３７部の式（５ｂ−１）の染料粉体と混合した。
【化６０】
2018083947.tif 000061
【００８０】
そのようにして得られた本発明の染料混合物を、分散剤を使用して配合し、噴霧乾燥により乾燥させ、分散染料に典型的な染色条件下で、たとえばポリエステル又はポリエステルブレンド物の上に、濃いブラウン色の染色物又は捺染物を与える。
【００８１】
実施例１６
２１部の式（１−５）の染料を、
【化６１】
2018083947.tif 000062
４７部の式（１−６）の染料粉体と混合し、
【化６２】
2018083947.tif 000063
そして、３２部の式（２−６）の染料と混合した。
【化６３】
2018083947.tif 000064
【００８２】
そのようにして得られた本発明の染料混合物を、分散剤を使用して配合し、噴霧乾燥により乾燥させ、分散染料に典型的な染色条件下で、たとえばポリエステル又はポリエステルブレンド物の上に、濃いブラウン色の染色物又は捺染物を与える。
【００８３】
以下の表における実施例はすべて、先に説明した配合により調製した。
【００８４】
【表１】
2018083947.tif 000065
【００８５】
【表２】
2018083947.tif 000066
【００８６】
【表３】
2018083947.tif 000067
【００８７】
【表４】
2018083947.tif 000068
【００８８】
【表５】
2018083947.tif 000069
【００８９】
【表６】
2018083947.tif 000070
【００９０】
【表７】
2018083947.tif 000071
【００９１】
【表８】
2018083947.tif 000072
【００９２】
【表９】
2018083947.tif 000073
【００９３】
【表１０】
2018083947.tif 000074
【００９４】
【表１１】
2018083947.tif 000075
【００９５】
【表１２】
2018083947.tif 000076